ОТВЕРЖДАЕМАЯ АКТИНИЧНЫМ ИЗЛУЧЕНИЕМ КОМПОЗИЦИЯ ДЛЯ НАНЕСЕНИЯ ПОКРЫТИЯ

1. Отверждаемая актиничным излучением композиция для нанесения покрытия, включающая соединение, содержащее по меньшей мере две изоцианатные группы, соединение, содержащее по меньшей мере две гидроксильные группы, сенсибилизатор и фотолатентный катализатор для реакции изоцианат-гидроксильного присоединения, где фотолатентный катализатор представляет собой органическое соединение металла, включающее каталитически активный металл, и где атом каталитически активного металла в органическом соединении металла не связан с атомами других металлов.
2. Отверждаемая актиничным излучением композиция для нанесения покрытия по п.1, каталитически активный металл которой выбирают из олова, висмута, железа и циркония.
3. Отверждаемая актиничным излучением композиция для нанесения покрытия по п.2, в которой каталитически активный металл представляет собой олово.
4. Отверждаемая актиничным излучением композиция для нанесения покрытия по п.1, в которой фотолатентный катализатор обладает по меньшей мере одной органической группой, присоединенной к металлу посредством фотолитически разрываемой связи.
5. Отверждаемая актиничным излучением композиция для нанесения покрытия по п.4, в которой фотолатентный катализатор обладает двумя органическими группами, присоединенными к металлу посредством фотолитически разрываемых связей.
6. Отверждаемая актиничным излучением композиция для нанесения покрытия по п.4, в которой по меньшей мере одна органическая группа, присоединенная к металлу посредством фотолитически разрываемой связи, является арильной группой.
7. Отверждаемая актиничным излучением композиция для нанесения покрытия по п.6, в которой арильная группа представляет собой бензильную группу.
8. Отверждаемая актиничным излучением композиция для нанесения покрытия по п.1, которая представляет собой композицию непигментированного покрытия.
9. Способ получения покрытия на подложке, включающий следующие стадии:
(а) нанесение отверждаемой актиничным излучением композиции покрытия, включающей соединение, содержащее по меньшей мере две изоцианатные группы, соединение, содержащее по меньшей мере две гидроксильные группы, и фотолатентный катализатор реакции изоцианат-гидроксильного присоединения, где фотолатентный катализатор представляет собой органическое соединение металла, включающее каталитически активный металл, и где атом каталитически активного металла в органическом соединении металла не связан с атомами других металлов, на подложку и
(б) облучение нанесенной композиции покрытия актиничными лучами, вызывающими активацию фотолатентного катализатора.
10. Способ по п.9, в котором отверждаемая актиничным излучением композиция для нанесения покрытия дополнительно включает сенсибилизатор.
11. Способ по п.10, в котором нанесенную композицию покрытия облучают излучением в УФ-А области спектра.
12. Способ по п.9, который осуществляют для отделки и повторной полировки автомобилей и транспортных средств.
13. Способ по п.9, в котором полученное покрытие представляет собой слой в многослойном лакокрасочном покрытии.
14. Способ по п.13, в котором полученное покрытие представляет собой верхний слой в многослойном лакокрасочном покрытии.
15. Комплект частей для приготовления отверждаемой актиничным излучением композиции для нанесения покрытия, включающий
а) модуль А), включающий соединение, содержащее по меньшей мере две изоцианатные группы, и
б) модуль Б), включающий соединение, содержащее по меньшей мере две гидроксильные группы,
где в по меньшей мере одном из модулей А) и Б) или в дополнительном модуле В) содержатся сенсибилизатор и фотолатентный катализатор реакции изоцианат-гидроксильного присоединения, где фотолатентный катализатор представляет собой органическое соединение металла, включающее каталитически активный металл, и где атом каталитически активного металла в органическом соединении металла не связан с атомами других металлов.